"分枝成分と線状成分を含有する重合体の製造方法であって、a少なくとも1種の共役ジエンを有機金属含有開始剤、または有機金属含有開始剤およびビニル変性剤、の存在下で転化率が少なくとも90になるまで重合させ、そしてb連成剤を開始剤1当量当たり0.3から0.6当量の連成剤の比率で添加することで、分枝鎖と線状鎖で構成されている重合体を生成させる、ことを含んで成る方法。重合体であって、少なくとも1種の共役ジエンを有機金属含有開始剤の存在下で転化率が少なくとも90完了に至るまで重合させそして連成剤を開始剤1当量当たり0.3から0.6当量の連成剤の比率で添加することにより分枝鎖と線状鎖を含んで成る重合体を生成させることにより製造された重合体。実施例装置に最初にフラッシュ洗浄と乾燥を行った。1番目の混合用タンクにヘキサンを約285phm、1,3-ブタジエンを約100phm、1,2-ブタジエンを約0.02phm、滴定剤titratingagentおよびビニル変性剤vinylmodifierを入れて一緒にした。このようにしてブレンドした混合物を2番目の反応用タンクに移した後、ブチルリチウム触媒を約0.067phm加えた。反応が起こって温度が約93から104°Cの範囲の温度にまで上昇し、そして約98を超える単量体転化率が達成されるまで反応を進行させた。得られたポリブタジエンを3番目の混合用タンクに移して、これにSiCl4を約0.02phm加えたSiCl4/Li=0.45Cl/Li;連成剤の当量対開始剤の当量。安定剤を加えた後、水を添加して反応を停止させた。その結果得られた生成物を乾燥した後、梱包した。このポリブタジエンが示した溶液粘度は約170cP0.170kg/m秒であり、ムーニー粘度は約65ML4であり、そしてMwは260,000であった。従って、本発明の方法を用いて、連成ポリブタジエンと線状ポリブタジエンが混ざり合っていて所望の特性を有するポリブタジエンを生成させることができる。本発明を説明する目的で代表的な特定態様および詳細を示してきたが、本発明の範囲から逸脱しない限り本方法にいろいろな変性および変更を行うことができる。"